АНОД ДЛЯ ЭЛЕКТРОЛИЗА

1. Анод для электрохимических процессов, включающий металлическую подложку, снабженную электрокаталитическим покрытием, содержащим металлы платиновой группы и/или их оксиды, сформированным в виде множества отдельных слоев, полученных термическим разложением растворимых предшественников, где данная металлическая подложка выполнена из титанового сплава, содержащего, по меньшей мере, один элемент, окисляемый в условиях упомянутого термического разложения, где упомянутый, по меньшей мере, один окисляемый элемент выбран из первого набора, состоящего из алюминия, ниобия, хрома, марганца, молибдена, рутения, олова, тантала, ванадия и циркония, упомянутая металлическая подложка дополнительно содержит слой оксида титана, расположенный между металлической подложкой и электрокаталитическим покрытием, где оксид упомянутого, по меньшей мере, одного окисляемого элемента, полученный во время упомянутого термического разложения, частично диспергирован внутри слоя оксида титана.
2. Анод по п.1, где упомянутый титановый сплав упомянутой металлической подложки дополнительно содержит, по меньшей мере, один элемент, выбранный из второго набора, состоящего из никеля, кобальта, железа и меди.
3. Анод по п.1, где упомянутый, по меньшей мере, один окисляемый элемент присутствует в концентрации от 0,01 до 5 мас.%.
4. Анод по п.2, где упомянутый, по меньшей мере, один окисляемый элемент присутствует в концентрации от 0,01 до 5 мас.%.
5. Анод по любому из пп.1-4, где упомянутый титановый сплав содержит 0,02-0,04 мас.% рутения, 0,01-0,02 мас.% палладия, 0,1-0,2 масс. хрома и 0,35-0,55 мас.% никеля.
6. Анод для электрохимических процессов, включающий металлическую подложку, снабженную электрокаталитическим покрытием, содержащим металлы платиновой группы и/или их оксиды, сформированным в виде множества отдельных слоев, полученных термическим разложением растворимых предшественников, где данная металлическая подложка выполнена из титанового сплава, содержащего 0,02-0,04 мас.% рутения, 0,01-0,02 мас.% палладия, 0,1-0,2 мас.% хрома и 0,35-0,55 мас.% никеля.
7. Анод по любому из пп.1, 2 или 6, где упомянутые отдельные слои, составляющие упомянутое каталитическое покрытие, получают с помощью последовательных этапов термического разложения с общей продолжительностью больше, чем 1 ч.
8. Анод по п.7, где упомянутое электрокаталитическое покрытие дополнительно подвергают конечной термической обработке.
9. Электролитическая ячейка, отличающаяся тем, что она снабжена анодом по любому из предыдущих пунктов.
10. Применение ячейки по п.9 для электролиза раствора соляной кислоты.
11. Применение ячейки по п.9 для процесса электролиза хлорной каустической соды.
12. Применение ячейки по п.9 для электрометаллургического процесса с анодным выделением кислорода в кислотном электролите.